【手続補正書】
【提出日】平成24年6月21日(2012.6.21)
【手続補正１】
【補正対象書類名】明細書
【補正対象項目名】０１５４
【補正方法】変更
【補正の内容】
【０１５４】
本発明の好ましい実施形態を記載し、上で具体的に例示してきたが、本発明がそのような実施形態に限定されることを意図するものではない。次の請求項に記載する発明の範囲と精神から逸脱することなく、様々な修正を加えることができる。
次に、本発明の好ましい態様を示す。
１  熱可塑性組成物であって、
（ａ）Ｅ／Ｘ／Ｙ型共重合体（但し、Ｅはエチレンの共重合単位であり、ＸはＣ3〜Ｃ8α，βエチレン性不飽和カルボン酸の共重合単位であり、Ｙは柔軟性付与コモノマーの共重合単位であり；Ｅ／Ｘ／Ｙ型共重合体の全重量を基準にして、Ｘの量は約２〜約３０重量％であり、Ｙの量は０〜約４５重量％であり；Ｅ／Ｘ／Ｙ型共重合体の酸部分の少なくとも１部が中和されて、カルボンキシレート部分と、アルカリ金属、アルカリ土類金属、または遷移金属の１つ以上のカチオンとを含むアイオノマーを形成する）、および
（ｂ）熱可塑性組成物の全重量を基準にして約１〜約４０重量％の、分子量が５００Ｄａ超であるポリアミンまたはポリアミド（但し、ポリアミンおよびポリアミドは、エステル部分または第１級アミン部分を含有せず；ポリアミンは、少なくとも３つの、第３級アミンまたはヒンダード第２級アミン部分を含み；ポリアミドは第３級アミド部分を含み、第２級アミド部分を含まない）
を含み、
（ｃ）フィラー
が含まれていてもよい熱可塑性組成物。
２  前記Ｅ／Ｘ／Ｙ型共重合体が、エチレン共重合単位、およびＣ3〜Ｃ8α，βエチレン性不飽和カルボン酸共重合単位から実質的になるエチレン酸ジポリマーであり、かつＸの量が約１０〜約２４重量％である上記１に記載の熱可塑性組成物。
３  エチレンジポリマーのアイオノマーが、ナトリウムカチオン、カルシウムカチオン、カリウムカチオン、リチウムカチオン、マグネシウムカチオンおよび亜鉛カチオンからなる群から選択される１種以上のカチオンを含む上記１または２に記載の熱可塑性組成物。
４  柔軟性付与コモノマーが、ビニルアセテート、アルキルアクリレートおよびアルキルメタクリレートからなる群から選択され；アルキル基が１〜８個の炭素原子を有し；かつＹの量が約０．１〜約４５重量％である上記１〜３のいずれか一項に記載の熱可塑性組成物。
５  Ｅ／Ｘ／Ｙ型ターポリマーをさらに含み；前記Ｅ／Ｘ／Ｙ型ターポリマーの柔軟性付与コモノマーＹが、ビニルアセテート、アルキルアクリレートおよびアルキルメタクリレートからなる群から選択され（但し、アルキル基は１〜８個の炭素原子を有する）；かつＥ／Ｘ／Ｙ型ターポリマー中のＹの量が、Ｅ／Ｘ／Ｙ型ターポリマーの全重量を基準にして、０．１〜４５重量％である上記２〜４のいずれか一項に記載の熱可塑性組成物。
６  （ｂ）ポリアミンまたはポリアミドが、２，２，６，６−テトラメチルピペリジンまたは４−アミノ−２，２，６，６−テトラメチルピペリジンの誘導体から実質的になるポリアミンから実質的に構成されるか、あるいは（ｂ）ポリアミンまたはポリアミドが、ポリビニルピロリドン、ビニルピロリドンの共重合体、またはポリ（２−エチルオキサゾリン）から実質的になるポリアミドから実質的に構成される上記１〜５のいずれか一項に記載の熱可塑性組成物。
７  ＡＳＴＭ  Ｄ−７９０Ｂにより測定される曲げ弾性率が８０ｋｐｓｉ（５．５１５８１×１０8Ｎ／ｍ2）超であるか、または熱可塑性組成物から直径が１．５０〜１．６８インチ（０．０３８１〜０．０４２７メートル）の球を形成し、その球を初速度１２５フィート／秒（３８．１メートル／秒）で、初速度測定位置から３フィート（０．９１４４メートル）離れた鋼プレートに向けて発射することによって測定される跳ね返り速度が９４フィート／秒超（２８．６５メートル／秒）である上記１〜６のいずれか一項に記載の熱可塑性組成物。
８  Ｘの量が約１４〜約２０重量％であり、アイオノマーが亜鉛カチオンを含み、ポリアミンまたはポリアミドがポリアミンから実質的になり、かつポリアミンの量が約１５〜約２５重量％である上記２〜７のいずれか一項に記載の熱可塑性組成物。
９  上記１〜８のいずれか一項に記載の熱可塑性組成物を含むか、またはそれから製造される製品。
１０  フィルムである上記９に記載の製品。
１１  ワンピースゴルフボール、またはコアおよびカバーを含むツーピースゴルフボールであり；カバーが熱可塑性組成物を含むか、またはそれから製造されていてもよい上記９に記載の製品。
１２  コアと、カバーと、コアおよびカバー間に配置された１層以上の中間層とを含むマルチレイヤーゴルフボールであり、コア、カバー、または１層以上の中間層が熱可塑性組成物を含むか、またはそれから製造される上記９に記載の製品。
１３  前記カバーがポリウレタン組成物を含むか、もしくはそれから製造され；またはカバーが熱可塑性組成物を含むか、もしくはそれから製造され；またはカバーがアイオノマー組成物を含むか、もしくはそれから製造され；または少なくとも１つの中間層が熱可塑性組成物を含むか、もしくはそれから製造され；またはコアがアイオノマー組成物を含むか、もしくはそれから製造され；またはコアが熱硬化性ゴムコアである上記１２に記載のゴルフボール。
１４  前記アイオノマー組成物が、Ｅ／Ｘ／Ｙ型共重合体（但し、Ｅは（メタ）アクリル酸の共重合単位であり、Ｙは（メタ）アクリル酸のアルキルエステルの共重合単位であり（前記アルキル基は１〜８個の炭素原子を有する）、Ｅ／Ｘ／Ｙ型共重合体の全重量を基準にして、Ｘの量は約５〜約１５重量％であり、Ｙの量は約５〜約４０重量％である）から誘導されるアイオノマーを含み；
前記アイオノマー組成物が、カプロン酸、カプリル酸、カプリン酸、ラウリン酸、ステアリン酸、イソステアリン酸、ベヘン酸、エルカ酸、オレイン酸、イソオレイン酸およびリノール酸からなる群から選択される１種以上の脂肪酸をさらに含み；かつ
前記Ｅ／Ｘ／Ｙ型共重合体の酸部分と有機酸の約８０〜約１００％が中和されて、カルボキシレート部分とマグネシウムカチオンを含むアイオノマー組成物が生成される上記１３に記載のゴルフボール。
１５  前記カバーがポリウレタン、もしくはアイオノマー組成物を含むか、もしくはそれから製造され、中間層の少なくとも１つが熱可塑性組成物を含むか、もしくはそれから製造され、熱可塑性組成物のＡＳＴＭ  Ｄ−７９０Ｂにより測定される曲げ弾性率が８０ｋｐｓｉ（５．５１５８１×１０8Ｎ／ｍ2）超であるか；または前記カバーがポリウレタン、もしくはアイオノマー組成物を含むか、もしくはそれから製造され、熱可塑性組成物から直径が１．５０〜１．６８インチ（０．０３８１〜０．０４２７メートル）の球を形成し、その球を初速度１２５フィート／秒（３８．１メートル／秒）で、初速度測定位置から３フィート（０．９１４４メートル）離れた鋼プレートに向けて発射したときの熱可塑性組成物の跳ね返り速度が９４フィート／秒（２８．６５メートル／秒）超である上記１２に記載のゴルフボール。
【手続補正２】
【補正対象書類名】特許請求の範囲
【補正対象項目名】全文
【補正方法】変更
【補正の内容】
【特許請求の範囲】
【請求項１】
熱可塑性組成物であって、
（ａ）Ｅ／Ｘ／Ｙ型共重合体（但し、Ｅはエチレンの共重合単位であり、ＸはＣ3〜Ｃ8α，βエチレン性不飽和カルボン酸の共重合単位であり、Ｙは柔軟性付与コモノマーの共重合単位であり；Ｅ／Ｘ／Ｙ型共重合体の全重量を基準にして、Ｘの量は約２〜約３０重量％であり、Ｙの量は０〜約４５重量％であり；Ｅ／Ｘ／Ｙ型共重合体の酸部分の少なくとも１部が中和されて、カルボンキシレート部分と、アルカリ金属、アルカリ土類金属、または遷移金属の１つ以上のカチオンとを含むアイオノマーを形成する）、および
（ｂ）熱可塑性組成物の全重量を基準にして約１〜約４０重量％の、分子量が５００Ｄａ超であるポリアミンまたはポリアミド（但し、ポリアミンおよびポリアミドは、エステル部分または第１級アミン部分を含有せず；ポリアミンは、少なくとも３つの、第３級アミンまたはヒンダード第２級アミン部分を含み；ポリアミドは第３級アミド部分を含み、第２級アミド部分を含まない）
を含み、
（ｃ）フィラー
が含まれていてもよい熱可塑性組成物。
【請求項２】
請求項１に記載の熱可塑性組成物を含むか、またはそれから製造される製品。